СПОСОБ ПОЛУЧЕНИЯ ГЕОПОЛИМЕРА С РЕГУЛИРУЕМОЙ ПОРИСТОСТЬЮ, ПОЛУЧЕННЫЙ ГЕОПОЛИМЕР И РАЗЛИЧНЫЕ ВАРИАНТЫ ЕГО ПРИМЕНЕНИЯ

1. Способ получения геополимера с регулируемой пористостью, содержащий стадию растворения/поликонденсации алюмосиликатного сырья в активирующем растворе, который, при необходимости, может содержать силикатные компоненты, отличающийся тем, что содержит следующие последовательные этапы, на которых:
a. определяют, по меньшей мере, одну характеристику пористости получаемого геополимера;
b. определяют значение или элемент, по меньшей мере, для одного параметра, из группы, в которую входят общее количество воды, общее количество кремнезема, катион-компенсатор и гранулометрический состав необязательных силикатных компонентов, что позволяет получить характеристику, определенную на этапе (a);
c. выбирают указанное значение или указанный элемент, предварительно определенное(ый) на этапе (b).
2. Способ по п.1, отличающийся тем, что на указанном этапе (c) выбирают значение, предварительно определенное для общего количества воды и/или для гранулометрического состава указанных силикатных ингредиентов, чтобы получить геополимер, водопроницаемость которого составляет примерно от 15% до 65%.
3. Способ по п.1, отличающийся тем, что значение, предварительно определенное для гранулометрического состава указанных силикатных компонентов, выбирают из предварительно определенного значения среднего диаметра гранулометрического состава указанных силикатных компонентов или предварительно определенного значения диапазона гранулометрического состава указанных силикатных компонентов.
4. Способ по п.1, отличающийся тем, что на указанном этапе выбора выбирают значение, предварительно определенное для общего количества кремнезема, чтобы получить геополимер, имеющий мономодальную микропористость, мезопористость или макропористость.
2
2
2
5. Способ по п.1, отличающийся тем, что для получения геополимера с мономодальной мезопористостью выбирают общее количестве кремнезема с молярным соотношением SiO/MO более 1, при этом MO характеризует молярное количество оксида катионов-компенсаторов в активирующем растворе.
2
2
2
6. Способ по п.1, отличающийся тем, что для получения геополимера с мономодальной макропористостью выбирают общее количество кремнезема с молярным соотношением SiO/MO менее 1, при этом MO характеризует молярное количество оксида катионов-компенсаторов в активирующем растворе.
7. Способ по п.1, отличающийся тем, что на этапе выбора указанный катион-компенсатор выбирают из щелочных металлов, щелочноземельных металлов и их смесей.
8. Способ по п.1, отличающийся тем, что на этапе выбора катион-компенсатор выбирают из калия, натрия и цезия, причем диапазон распределения размера пор геополимера, содержащего калий в качестве катиона-компенсатора, меньше, чем диапазон распределения размера пор геополимера, содержащего в качестве катиона-компенсатора натрий, который, в свою очередь, меньше диапазона распределения размера пор геополимера, содержащего в качестве катиона-компенсатора цезий.
9. Способ по п.1, отличающийся тем, что указанное алюмосиликатное сырье представляет собой твердое сырье, содержащее аморфные алюмосиликаты.
10. Способ по п.9, отличающийся тем, что указанные аморфные алюмосиликаты выбирают из группы, в которую входят природные алюмосиликатные минералы, природные кальцинированные алюмосиликатные минералы, синтетические стекла на основе чистых алюмосиликатов, глиноземистый цемент, пемза, кальцинированные побочные продукты или отходы промышленного производства, и их смеси.
11. Способ по п.1, отличающийся тем, что указанный активирующий раствор представляет собой водный сильнощелочной раствор, который при необходимости может содержать силикатные компоненты.
12. Способ по п.1, отличающийся тем, что указанные силикатные компоненты представляют собой:
силикат или силикаты, вводимые в виде силикатов катионов-компенсаторов,
добавляемый(ые) силикат или силикаты, выбранные из кремнезема, силикагеля и стекловидного кремнезема,
смесь этих двух силикатных источников.
13. Способ по п.1, отличающийся тем, что указанный активирующий раствор имеет pH более 9.
14. Геополимер, получаемый способом по любому из пп.1-13, отличающийся тем, что имеет мономодальную мезопористость с 50% пор, имеющих диаметр, определяемый ртутной порометрией, составляющий менее 5 нм (узкое распределение размера пор) или от 5 до 10 нм (более широкое распределение размера пор).
15. Геополимер, получаемый способом по любому из пп.1-13, отличающийся тем, что имеет мономодальную макропористость с 50% пор, имеющих диаметр, определяемый ртутной порометрией, составляющий менее 10 нм (узкое распределение размера пор) или от 10 до 50 нм (более широкое распределение размера пор).
16. Каталитическая подложка и/или подложка для разделения химических соединений, содержащая геополимер по п.14.
17. Применение геополимера по п.14 в области катализа.
18. Применение геополимера по п.14 в области фильтрования.
19. Каталитическая подложка и/или подложка для разделения химических соединений, содержащая геополимер по п.15.
20. Применение геополимера по п.15 в области катализа.
21. Применение геополимера по п.15 в области фильтрования.